(57)【要約】  本発明の歯科用重合性組成物は、（メタ）アクリル酸エステル系重合体（ａ）と、（メタ）アクリル酸エステル及び／又は（メタ）アクリルアミドを含む重合性単量体（ｂ）と、重合開始剤（ｃ）と、を含有する。（メタ）アクリル酸エステル系重合体（ａ）は、ガラス転移温度が２５℃〜５０℃となる（メタ）アクリル酸エステルのホモポリマー、及び／又は、ホモポリマーのガラス転移温度が３７℃より高い（メタ）アクリル酸エステルとホモポリマーのガラス転移温度が３７℃より低い（メタ）アクリル酸エステルとのランダム共重合体を含み、２５℃〜５０℃の範囲のガラス転移温度を有し、動的粘弾性測定により求まる３７℃におけるｔａｎδが０．１０以上であり、融点を有さない。【特許請求の範囲】
【請求項１】
ガラス転移温度が２５℃〜５０℃となる（メタ）アクリル酸エステルのホモポリマー、及び／又は、ホモポリマーのガラス転移温度が３７℃より高い（メタ）アクリル酸エステルとホモポリマーのガラス転移温度が３７℃より低い（メタ）アクリル酸エステルとのランダム共重合体を含み、２５℃〜５０℃の範囲のガラス転移温度を有し、動的粘弾性測定により求まる３７℃におけるｔａｎδが０．１０以上であり、融点を有さない（メタ）アクリル酸エステル系重合体（ａ）と、
（メタ）アクリル酸エステル及び／又は（メタ）アクリルアミドを含む重合性単量体（ｂ）と、
重合開始剤（ｃ）と、を含有する歯科用重合性組成物。
【請求項２】
前記（メタ）アクリル酸エステル系重合体（ａ）が、前記重合性単量体（ｂ）に溶解している、請求項１に記載の歯科用重合性組成物。
【請求項３】
重合促進剤（ｄ）をさらに含む、請求項１に記載の歯科用重合性組成物。
【請求項４】
重合促進剤（ｄ）をさらに含む、請求項２に記載の歯科用重合性組成物。
【請求項５】
請求項１〜４のいずれか１項に記載の歯科用重合性組成物を含む、歯科用仮着セメント。
【請求項６】
請求項１〜４のいずれか１項に記載の歯科用重合性組成物を含む、歯科用充填材。
【請求項７】
請求項１〜４のいずれか１項に記載の歯科用重合性組成物を含む、義歯床裏装材。
【請求項８】
請求項１〜４のいずれか１項に記載の歯科用重合性組成物を含む、歯科用粘膜調整材。
【発明の詳細な説明】
【技術分野】
【０００１】
本発明は、歯科用重合性組成物と、その歯科用重合性組成物を含む、歯科用仮着セメント、歯科用充填材、義歯床裏装材、及び歯科用粘膜調整材とに関する。
【背景技術】
【０００２】
歯牙の修復治療のために、様々な歯科材料が使用されており、無機系の材料や有機系の材料がある。これらの中でも有機系の材料として、（メタ）アクリル酸エステル、重合開始剤、及びフィラーなどを含む重合性組成物が汎用されている。そして、歯牙の修復治療のための重合性組成物として、硬化後の硬さの面で２種類に大別できる。その一つは、義歯床用の裏装材、仮封材等のように口腔組織との粘着材、衝撃吸収材などに用いられ、硬化物が柔軟である軟質系材料である。近年の歯科医療の発達により、新たな軟質系材料が必要となってきている。【０００３】
例えば、高齢などにより歯を喪失した患者に対し、義歯を装着することが一般的である。義歯の使用にあたっては、長期に渡る義歯の保持、顎への衝撃緩和などの使用感を向上させるために義歯床裏装材又は粘膜調整材が使用される。これらの義歯床裏装材又は粘膜調整材には、適度な柔軟性及び衝撃吸収性が必要である。【０００４】
また、同じく高齢などにより歯を喪失した患者に対し、インプラントの埋入による治療が普及している。インプラントは顎骨に直接埋め込まれる人工歯根部と、上部の歯冠部と、人工歯根部と歯冠部とを連結するアバットメントと呼ばれる歯台部とから構成され、これらを接着させて使用される。この接着には、仮着セメントが使用されることがあるが、インプラントは洗浄等のメンテナンスのために取り外すことがあるため、接着部には可徹性が必要とされる。そのため、仮着セメントには、その硬化物が適度な柔軟性を有することが要求されている。また、生体の歯根部には歯根膜といわれる組織が存在し、咬合による衝撃はこの組織で吸収され、顎骨への伝播が緩和される。しかし、インプラント治療部にはこの歯根膜がなく、顎骨に衝撃が伝播してしまうため、人工歯根において咬合による衝撃を緩和することが要求されている。【０００５】
歯科用重合性組成物の硬化物に柔軟性や衝撃吸収性を付与する方法として、柔軟性があるポリマーを配合することが知られている。例えば、特許文献１には、アクリル系のブロック共重合体を配合させることによって硬化物の柔軟性が改良された、仮着セメント又は動揺歯固定材に適した重合性組成物が記載されている。特許文献２には、特定の範囲のガラス転移温度を有するアクリル系ポリマー粉末が配合された歯科用粘膜調整材が記載されている。この歯科用粘膜調整材は、初期の柔軟性が維持されるという特性を有している。特許文献３には、長鎖アルキル（メタ）アクリレートと短鎖アルキル（メタ）アクリレートとの共重合体であって、特定の範囲のガラス転移温度及び特定の範囲の融点を有する共重合体を含有する歯科用接着材が記載されている。この歯科用接着材は、良好な可徹性及び接着性を有している。特許文献４には、軟質材料が用いられ、特定の範囲の、３７℃での正弦正接を有する歯科用インプラント保護材が記載されている。この歯科用インプラント保護材は、咬合によるインプラントのフィクスチャーへの荷重負荷を低減させている。すなわち、この歯科用インプラント保護材は良好な衝撃緩和性を有している。特許文献５には、特定のスチレン系ブロック共重合体を含有する歯科用仮着セメント組成物が記載されている。この歯科用仮着セメントは、金属及びセラミックに対して仮着に適した良好な接着性を有する。
【先行技術文献】
【特許文献】
【０００６】
【特許文献１】国際公開２０１１／０４８８０２号
【特許文献２】特開２００６−２２５２８１号公報
【特許文献３】特開２００６−１３６６４９号公報
【特許文献４】特開２００９−２５４８０８号公報
【特許文献５】特開２０１３−２０３７１８号公報
【発明の概要】
【発明が解決しようとする課題】
【０００７】
特許文献１の重合性組成物は、ハードセグメントとして機能する重合体ブロックを有するアクリル系ブロック共重合体を含むので、重合性組成物の硬化物を柔軟化させる効果は限定的である。また、特許文献１においては、重合性組成物の硬化物の衝撃吸収性については何ら記載されていない。【０００８】
特許文献２に記載の歯科用粘膜調整材、特許文献３に記載の歯科用接着材のように重合性でない材料は、一般に、色素などが侵入しやすく耐着色性が劣る可能性がある。【０００９】
特許文献４に記載の歯科用インプラント保護材は、分子量１００００以下の液状ポリマー及び分子量５００以下のオリゴマー成分を含有するので、形状保持性が低下しやすい、又は、水分の侵入により透明性が低下しやすいという課題を有する可能性がある。【００１０】
特許文献５に記載の歯科用仮着セメント組成物では、スチレン系ブロック共重合体と（メタ）アクリル酸エステルとの極性差によりスチレン系ブロック共重合体の（メタ）アクリル酸エステルへの溶解が困難となる可能性がある。このため、特許文献５に記載の歯科用仮着セメント組成物では、スチレン系ブロック共重合体を（メタ）アクリル酸エステルに溶解させる場合に、使用可能な（メタ）アクリル酸エステルが制限される。【００１１】
そこで本発明は、硬化したときの柔軟性及び衝撃吸収性に優れ、歯科用仮着セメント、歯科用充填材、義歯床裏装材、及び歯科用粘膜調整材に好適な重合性組成物を提供することを目的とする。本発明はまた、当該歯科用重合性組成物を含む歯科用仮着セメント、歯科用充填材、義歯床裏装材、及び歯科用粘膜調整材を提供することを目的とする。
【課題を解決するための手段】
【００１２】
本発明は、
ガラス転移温度が２５℃〜５０℃となる（メタ）アクリル酸エステルのホモポリマー、及び／又は、ホモポリマーのガラス転移温度が３７℃より高い（メタ）アクリル酸エステルとホモポリマーのガラス転移温度が３７℃より低い（メタ）アクリル酸エステルとのランダム共重合体を含み、２５℃〜５０℃の範囲のガラス転移温度を有し、動的粘弾性測定により求まる３７℃におけるｔａｎδが０．１０以上であり、融点を有さない（メタ）アクリル酸エステル系重合体（ａ）と、
（メタ）アクリル酸エステル及び／又は（メタ）アクリルアミドを含む重合性単量体（ｂ）と、
重合開始剤（ｃ）と、を含有する
歯科用重合性組成物を提供する。【００１３】
前記（メタ）アクリル酸エステル系重合体（ａ）が、前記重合性単量体（ｂ）に溶解していることが好ましい。【００１４】
前記歯科用重合性組成物は、重合促進剤（ｄ）をさらに含むことが望ましい。【００１５】
本発明はまた、上記の歯科用重合性組成物を含む、歯科用仮着セメントを提供する。【００１６】
本発明はまた、上記の歯科用重合性組成物を含む、歯科用充填材を提供する。【００１７】
本発明はまた、上記の歯科用重合性組成物を含む、義歯床裏装材を提供する。【００１８】
本発明はまた、上記の歯科用重合性組成物を含む、歯科用粘膜調整材を提供する。
【発明の効果】
【００１９】
本発明の歯科用重合性組成物は、硬化したときの柔軟性及び衝撃吸収性に優れる。このため、本発明の歯科用重合性組成物は、義歯床裏装材及び歯科用粘膜調整材として特に適しており、歯科用仮着セメント及び歯科用充填材としても好適に用いることができる。
【発明を実施するための形態】
【００２０】
本発明の歯科用重合性組成物は、（メタ）アクリル酸エステル系重合体（ａ）と、重合性単量体（ｂ）と、重合開始剤（ｃ）と、を含有している。（メタ）アクリル酸エステル系重合体（ａ）は、ガラス転移温度が２５℃〜５０℃となる（メタ）アクリル酸エステルのホモポリマー、及び／又は、ホモポリマーのガラス転移温度が３７℃より高い（メタ）アクリル酸エステルとホモポリマーのガラス転移温度が３７℃より低い（メタ）アクリル酸エステルとのランダム共重合体を含んでいる。また、（メタ）アクリル酸エステル系重合体（ａ）は、２５℃〜５０℃の範囲のガラス転移温度を有する。（メタ）アクリル酸エステル系重合体（ａ）において、動的粘弾性測定により求まる３７℃におけるｔａｎδが０．１０以上である。さらに、（メタ）アクリル酸エステル系重合体（ａ）は、融点を有さない。すなわち、（メタ）アクリル酸エステル系重合体（ａ）は非晶性高分子に属する。重合性単量体（ｂ）は、（メタ）アクリル酸エステル及び／又は（メタ）アクリルアミドを含んでいる。
【００２１】
（メタ）アクリル酸エステル系重合体（ａ）
（メタ）アクリル酸エステル系重合体（ａ）は、本発明の歯科用重合性組成物において、歯科用重合性組成物の硬化物に柔軟性及び衝撃吸収性を付与するために用いられる。（メタ）アクリル酸エステル系重合体（ａ）のガラス転移温度（Ｔｇ）が３７℃に近いほど、本発明の歯科用重合性組成物の硬化物の柔軟性及び衝撃吸収性が優れる。このため、（メタ）アクリル酸エステル系重合体（ａ）のＴｇは、３０℃〜４５℃であることが好ましく、３５℃〜４０℃であることがより好ましい。
【００２２】
（メタ）アクリル酸エステル系重合体（ａ）の、動的粘弾性測定により求まる３７℃におけるｔａｎδが大きいほど、本発明の重合性組成物の硬化物の衝撃吸収性が優れる。メタ）アクリル酸エステル系重合体（ａ）の３７℃におけるｔａｎδは、０．１０以上であり、０．２０以上が好ましく、０．３０以上がより好ましい。（メタ）アクリル酸エステル系重合体（ａ）の３７℃におけるｔａｎδの上限は特に制限されないが、例えば、１．０である。
【００２３】
（メタ）アクリル酸エステル系重合体（ａ）を構成するための（メタ）アクリル酸エステルは、ホモポリマーのＴｇが２５℃〜５０℃となる（メタ）アクリル酸エステルであってもよいし、ホモポリマーのＴｇが３７℃より高い（メタ）アクリル酸エステルとホモポリマーのＴｇが３７℃より低い（メタ）アクリル酸エステルとの混合物であってもよい。
【００２４】
（メタ）アクリル酸エステル系重合体（ａ）を構成するための（メタ）アクリル酸エステルが、ホモポリマーのＴｇが２５℃〜５０℃となる（メタ）アクリル酸エステルである場合、その重合形態は、ホモポリマーのＴｇが２５℃〜５０℃となる（メタ）アクリル酸エステルのホモポリマーである。そのホモポリマーの結合形式は、直鎖状、分岐状、放射状、又はそれらの２つ以上が組合わさった結合形式のいずれでもよい。それらの中でも、（メタ）アクリル酸エステル系重合体（ａ）の製造の容易性から、直鎖状又は分岐状のホモポリマーが好ましく用いられる。
【００２５】
ホモポリマーのＴｇが２５℃〜５０℃となる（メタ）アクリル酸エステルとしては、例えば、メタクリル酸ｎ−プロピル、メタクリル酸ｎ−ブチル、メタクリル酸ｉｓｏ−ブチル、メタクリル酸ネオペンチル、メタクリル酸フェネチル、メタクリル酸Ｎ，Ｎ−ジメチルアミノエチル、及びメタクリル酸グリシジルが挙げられる。これらの中でも、メタクリル酸ｎ−プロピル、メタクリル酸ｎ−ブチル、メタクリル酸ｉｓｏ−ブチル、及びメタクリル酸ネオペンチルは、これらを用いて得られる（メタ）アクリル酸エステル系重合体（ａ）の重合性単量体（ｂ）に対する溶解性が優れるので好ましい。
【００２６】
（メタ）アクリル酸エステル系重合体（ａ）を構成するための（メタ）アクリル酸エステルが、ホモポリマーのＴｇが３７℃より高い（メタ）アクリル酸エステルとホモポリマーのＴｇが３７℃より低い（メタ）アクリル酸エステルとの混合物である場合、その重合形態は、ランダム共重合体である。そのランダム共重合体の結合形式は、直鎖状、分岐状、放射状、又はそれらの２つ以上が組合わさった結合形式のいずれでもよい。それらの中でも、（メタ）アクリル酸エステル系重合体（ａ）の製造の容易性から、直鎖状又は分岐状のランダム共重合体が好ましく用いられる。
【００２７】
ホモポリマーのＴｇが３７℃より高い（メタ）アクリル酸エステルとしては、例えば、メタクリル酸メチル、メタクリル酸エチル、メタクリル酸ｉｓｏ−プロピル、メタクリル酸ｓｅｃ−ブチル、（メタ）アクリル酸ｔｅｒｔ−ブチル、メタクリル酸ｉｓｏ−ブチル、メタアクリル酸シクロヘキシル、（メタ）アクリル酸アダマンチル、（メタ）アクリル酸イソボルニル、メタクリル酸フェニル、メタクリル酸ベンジル、メタクリル酸フェノキシエチル、メタクリル酸２−ヒドロキシエチル、メタクリル酸２−ヒドロキシプロピル、及びメタクリル酸テトラヒドロフルフリルが挙げられる。これらの中で、メタクリル酸メチル、メタクリル酸エチル、メタクリル酸ｉｓｏ−プロピル、メタクリル酸ｓｅｃ−ブチル、（メタ）アクリル酸ｔｅｒｔ−ブチル、メタクリル酸ｉｓｏ−ブチル、メタアクリル酸シクロヘキシル、メタクリル酸２−ヒドロキシエチル、及びメタクリル酸テトラヒドロフルフリルは、これらを用いて得られる（メタ）アクリル酸エステル系重合体（ａ）の重合性単量体（ｂ）に対する溶解性が優れるので好ましい。
【００２８】
ホモポリマーのＴｇが３７℃より低い（メタ）アクリル酸エステルとしては、例えば、（メタ）アクリル酸ｎ−ブチル、（メタ）アクリル酸ｎ−ヘキシル、（メタ）アクリル酸ペンチル、（メタ）アクリル酸２−エチルヘキシル、（メタ）アクリル酸オクチル、（メタ）アクリル酸デシル、（メタ）アクリル酸ドデシル、（メタ）アクリル酸メトキシエチル、（メタ）アクリル酸エトキシエチル、（メタ）アクリル酸ブトキシエチル、（メタ）アクリル酸Ｎ，Ｎ−ジメチルアミノエチル、及びアクリル酸ｓｅｃ−ブチルが挙げられる。これらの中で、（メタ）アクリル酸ｎ−ブチル、（メタ）アクリル酸ｎ−ヘキシル、（メタ）アクリル酸ペンチル、（メタ）アクリル酸２−エチルヘキシル、を用いた場合には、得られる（メタ）アクリル酸エステル系重合体（ａ）の重合性単量体（ｂ）に対する溶解性が優れるので好ましい。
【００２９】
（メタ）アクリル酸エステル系重合体（ａ）が、上記のランダム共重合体を含む場合、本発明の効果を損なわない範囲で、そのランダム共重合体は、上記以外のアクリル酸エステル単位を含んでいてもよく、さらに、他のモノマー単位を含んでいてもよい。他のモノマーとしては、例えば、（メタ）アクリル酸、マレイン酸、無水マレイン酸等のカルボキシル基を有するビニル系モノマー；（メタ）アクリルアミド；スチレン、α−メチルスチレン、ｐ−メチルスチレン等の芳香族ビニルモノマー；ブタジエン、イソプレン等の共役ジエン系モノマー；エチレン、プロピレン等のオレフィン系モノマー；ε−カプロラクトン、バレロラクトン等のラクトン系モノマー等が挙げられる。
【００３０】
（メタ）アクリル酸エステル系重合体（ａ）の重量平均分子量（Ｍｗ）は、重合性単量体（ｂ）に対する溶解性及び重合性組成物の硬化物の衝撃吸収性の観点から、１００００〜２００００００の範囲内であることが好ましく、２００００〜１００００００の範囲内であることがより好ましく、３００００〜５０００００の範囲内であることがさらに好ましい。なお、ここでいう重量平均分子量とは、ゲルパーミエーションクロマトグラフィー（ＧＰＣ）で求めたポリスチレン換算の重量平均分子量を意味する。
【００３１】
（メタ）アクリル酸エステル系重合体（ａ）の製造方法は、化学構造に関する本発明の条件を満足する重合体が得られる限りにおいて、特に限定されることはなく、公知の手法に準じた方法を採用できる。
【００３２】
重合性単量体（ｂ）
重合性単量体（ｂ）に含まれる、（メタ）アクリル酸エステル又は（メタ）アクリルアミドとしては、（メタ）アクリロイル基を１個有する単官能性の、又は、（メタ）アクリロイル基を複数有する多官能性の、（メタ）アクリル酸エステル又は（メタ）アクリルアミドが例示される。
【００３３】
単官能性の、（メタ）アクリル酸エステル又は（メタ）アクリルアミドの例としては、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、１０−ヒドロキシデシル（メタ）アクリレート、プロピレングリコールモノ（メタ）アクリレート、グリセロールモノ（メタ）アクリレート、エリスリトールモノ（メタ）アクリレート、Ｎ−メチロール（メタ）アクリルアミド、Ｎ−ヒドロキシエチル（メタ）アクリルアミド、Ｎ、Ｎ−（ジヒドロキシエチル）（メタ）アクリルアミド、メチル（メタ）アクリレート、エチル（メタ）アクリレート、プロピル（メタ）アクリレート、イソプロピル（メタ）アクリレート、ｎ−ブチル（メタ）アクリレート、ｓｅｃ−ブチル（メタ）アクリレート、ｔ−ブチル（メタ）アクリレート、イソブチル（メタ）アクリレート、ｎ−ヘキシル（メタ）アクリレート、シクロヘキシル（メタ）アクリレート、ラウリル（メタ）アクリレート、セチル（メタ）アクリレート、ステアリル（メタ）アクリレート、イソボルニル（メタ）アクリレート、ベンジル（メタ）アクリレート、フェニル（メタ）アクリレート、テトラヒドロフルフリル（メタ）アクリレート、メトキシエチル（メタクリレート）、メトキシジエチレングリコール（メタ）アクリレート、ブトキシエチル（メタ）アクリレート、ブトキシジエチレングリコール（メタ）アクリレート、２，３−ジブロモプロピル（メタ）アクリレート、３−（メタ）アクリロイルオキシプロピルトリメトキシシラン、１１−（メタ）アクリロイルオキシウンデシルトリメトキシシラン、及びこれらの（メタ）アクリルアミドが挙げられる。これらは、単独で用いられてもよく、２種以上が併用されてもよい。これらの中でも、（メタ）アクリル酸エステル系重合体（ａ）との混和性が良く、歯科用重合性組成物の硬化物の柔軟性が優れる点で、メチル（メタ）アクリレート、エチル（メタ）アクリレート、ｎ−ブチル（メタ）アクリレート、ｓｅｃ−ブチル（メタ）アクリレート、ｔ−ブチル（メタ）アクリレート、イソブチル（メタ）メタクリレート、ｎ−ヘキシル（メタ）アクリレート、シクロヘキシル（メタ）アクリレート、及びイソボルニル（メタ）アクリレートが好ましい。
【００３４】
また、本発明の歯科用重合性組成物は、色素などに対する耐着色性の調整を目的として、重合性単量体（ｂ）として、フッ素含有（メタ）アクリル酸エステルを含んでもよい。このようなフッ素含有（メタ）アクリル酸エステルの例としては、２，２，２−トリフルオロエチル（メタ）アクリレート、２，２，３，３，３−ペンタフルオロプロピル（メタ）アクリレート、２−（パーフルオロブチル）エチル（メタ）アクリレート、３−（パーフルオロブチル）−２−ヒドロキシプロピル（メタ）アクリレート、２−（パーフルオロヘキシル）エチル（メタ）アクリレート、３−パーフルオロヘキシル−２−ヒドロキシプロピル（メタ）アクリレート、３−（パーフルオロー３−メチルブチル）−２−ヒドロキシプロピル（メタ）アクリレート、１Ｈ，１Ｈ，３Ｈ−テトラフルオロプロピル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ−１−（トリフルオロメチル）トリフルオロエチル（メタ）アクリレート、及び１Ｈ，１Ｈ，３Ｈ−ヘキサフルオロブチル（メタ）アクリレートを挙げることができる。これらの中でも、耐着色性に優れる点で、２−（パーフルオロブチル）エチル（メタ）アクリレート、２−（パーフルオロヘキシル）エチル（メタ）アクリレート、１Ｈ，１Ｈ，５Ｈ−オクタフルオロペンチル（メタ）アクリレート、１Ｈ，１Ｈ，７Ｈ−ドデカフルオロヘプチル（メタ）アクリレート、１Ｈ−１−（トリフルオロメチル）トリフルオロエチル（メタ）アクリレート、１Ｈ，１Ｈ，３Ｈ−ヘキサフルオロブチル（メタ）アクリレートが好ましく用いられ、１Ｈ，１Ｈ，５Ｈ−オクタフルオロペンチル（メタ）アクリレート、１Ｈ，１Ｈ，７Ｈ−ドデカフルオロヘプチル（メタ）アクリレートがより好ましく用いられる。
【００３５】
フッ素含有（メタ）アクリル酸エステルの重合性単量体（ｂ）における含有量は特に限定されないが、耐着色性の観点から、２０〜１００重量％であることが好ましく、３０〜１００重量％であることがより好ましく、４０〜１００重量％であることがさらに好ましい。
【００３６】
また、本発明の歯科用重合性組成物は、金属、他のレジン、又は歯質に対する接着強さの調整を目的として、重合性単量体（ｂ）として、酸性基含有（メタ）アクリル酸エステルを含んでいてもよい。このような酸性基含有（メタ）アクリル酸エステルとしては、リン酸基、ピロリン酸基、チオリン酸基、ホスホン酸基、スルホン酸基、カルボン酸基等の酸性基を少なくとも１個有する（メタ）アクリル酸エステルが挙げられる。
【００３７】
リン酸基を有する（メタ）アクリル酸エステルの例としては、２−（メタ）アクリロイルオキシエチルジハイドロジェンホスフェート、３−（メタ）アクリロイルオキシプロピルジハイドロジェンホスフェート、４−（メタ）アクリロイルオキシブチルジハイドロジェンホスフェート、５−（メタ）アクリロイルオキシペンチルジハイドロジェンホスフェート、６−（メタ）アクリロイルオキシヘキシルジハイドロジェンホスフェート、７−（メタ）アクリロイルオキシヘプチルジハイドロジェンホスフェート、８−（メタ）アクリロイルオキシオクチルジハイドロジェンホスフェート、９−（メタ）アクリロイルオキシノニルジハイドロジェンホスフェート、１０−（メタ）アクリロイルオキシデシルジハイドロジェンホスフェート、１１−（メタ）アクリロイルオキシウンデシルジハイドロジェンホスフェート、１２−（メタ）アクリロイルオキシドデシルジハイドロジェンホスフェート、１６−（メタ）アクリロイルオキシヘキサデシルジハイドロジェンホスフェート、２０−（メタ）アクリロイルオキシイコシルジハイドロジェンホスフェート、ビス〔２−（メタ）アクリロイルオキシエチル〕ハイドロジェンホスフェート、ビス〔４−（メタ）アクリロイルオキシブチル〕ハイドロジェンホスフェート、ビス〔６−（メタ）アクリロイルオキシヘキシル〕ハイドロジェンホスフェート、ビス〔８−（メタ）アクリロイルオキシオクチル〕ハイドロジェンホスフェート、ビス〔９−（メタ）アクリロイルオキシノニル〕ハイドロジェンホスフェート、ビス〔１０−（メタ）アクリロイルオキシデシル〕ハイドロジェンホスフェート、１，３−ジ（メタ）アクリロイルオキシプロピルジハイドロジェンホスフェート、２−（メタ）アクリロイルオキシエチルフェニルハイドロジェンホスフェート、２−（メタ）アクリロイルオキシエチル−２−ブロモエチルハイドロジェンホスフェート、ビス〔２−（メタ）アクリロイルオキシ−（１−ヒドロキシメチル）エチル〕ハイドロジェンホスフェート、及びこれらの酸塩化物、アルカリ金属塩、アンモニウム塩が挙げられる。これらは、単独で用いてもよく、２種以上を併用してもよい。
【００３８】
多官能性の、（メタ）アクリル酸エステル又は（メタ）アクリルアミドとしては、芳香族化合物系の二官能性の、（メタ）アクリル酸エステル又は（メタ）アクリルアミド、脂肪族化合物系の二官能性の、（メタ）アクリル酸エステル又は（メタ）アクリルアミド、三官能性以上の、（メタ）アクリル酸エステル又は（メタ）アクリルアミドが挙げられる。
【００３９】
芳香族化合物系の二官能性の（メタ）アクリル酸エステル又は（メタ）アクリルアミドの例としては、２，２−ビス（（メタ）アクリロイルオキシフェニル）プロパン、２，２−ビス〔４−（３−（メタ）アクリロイルオキシ）−２−ヒドロキシプロポキシフェニル〕プロパン（通称「Ｂｉｓ−ＧＭＡ」）、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシジエトキシフェニル）プロパン、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシジトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパン、１，４−ビス（２−（メタ）アクリロイルオキシエチル）ピロメリテート、及びこれらの（メタ）アクリルアミドが挙げられる。これらは、単独で用いてもよく、２種以上を併用してもよい。これらの中でも、（メタ）アクリル酸エステル系重合体（ａ）との混和性が良く、歯科用重合性組成物の硬化物の形状保持性が優れる点で、２，２−ビス（４−（メタ）アクリロイルオキシポリエトキシフェニル）プロパンが好ましい。中でも、エトキシ基の平均付加モル数が２．６である化合物（通称「Ｄ２．６Ｅ」）が好ましい。
【００４０】
脂肪族化合物系の二官能性の、（メタ）アクリル酸エステル又は（メタ）アクリルアミドの例としては、グリセロールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、ポリエチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、２−エチル−１，６−ヘキサンジオールジ（メタ）アクリレート、１，９−ノナンジオールジ（メタ）アクリレート、１，１０−デカンジオールジ（メタ）アクリレート、１，２−ビス（３−メタクリロイルオキシ−２−ヒドロキシプロポキシ）エタン、２，２，４−トリメチルヘキサメチレンビス（２−カルバモイルオキシエチル）ジメタクリレート（通称「ＵＤＭＡ」）、及びこれらの（メタ）アクリルアミドが挙げられる。これらの中でも、（メタ）アクリル酸エステル系重合体（ａ）との混和性が良く、得られる歯科用重合性組成物の硬化物の形状保持性が優れる点で、グリセロールジ（メタ）アクリレート、トリエチレングリコールジ（メタ）アクリレート、ネオペンチルグリコールジ（メタ）アクリレート、１，４−ブタンジオールジ（メタ）アクリレート、１，６−ヘキサンジオールジ（メタ）アクリレート、２−エチル−１，６−ヘキサンジオールジ（メタ）アクリレート、１，９−ノナンジオールジ（メタ）アクリレート、１，１０−デカンオールジ（メタ）アクリレート、及び２，２，４−トリメチルヘキサメチレンビス（２−カルバモイルオキシエチル）ジメタクリレートが好ましい。これらは、単独で用いてもよく、２種以上を併用してもよい。
【００４１】
三官能性以上の（メタ）アクリル酸エステル又は（メタ）アクリルアミドの例としては、トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールペンタ（メタ）アクリレート、Ｎ，Ｎ−（２，２，４−トリメチルヘキサメチレン）ビス〔２−（アミノカルボキシ）プロパン−１，３−ジオール〕テトラメタクリレート、１，７−ジアクリロイルオキシ−２，２，６，６−テトラアクリロイルオキシメチル−４−オキシヘプタン、及びこれらの（メタ）アクリルアミドが挙げられる。これらの中でも、（メタ）アクリル酸エステル系重合体（ａ）との混和性に優れる点で、トリメチロールプロパントリ（メタ）アクリレートが好ましい。
【００４２】
重合性単量体（ｂ）として、上記の（メタ）アクリル酸エステル又は（メタ）アクリルアミドの１種を単独で用いてもよいが、歯科用重合性組成物の硬化性及びその硬化物の柔軟性の観点から、二官能性の、（メタ）アクリル酸エステル又は（メタ）アクリルアミドと、単官能性の、（メタ）アクリル酸エステル又は（メタ）アクリルアミドとを併用することが好ましい。それらを併用する場合の各（メタ）アクリル酸エステル又は各（メタ）アクリルアミドの比率は特に限定されないが、重合性単量体（ｂ）の総量を１００重量％とした場合に、二官能性の、（メタ）アクリル酸エステル又は（メタ）アクリルアミドの配合量が１〜９０重量％であることが好ましく、２．５〜８０重量％であることがより好ましく、５〜７０重量％であることがさらに好ましい。二官能性の、（メタ）アクリル酸エステル又は（メタ）アクリルアミドの配合量が７０重量％以下であると、歯科用重合性組成物の硬化物の柔軟性が高くなるので、その硬化物は破壊しにくい。なお、本明細書において、重合性単量体（ｂ）の総量とは、歯科用重合性組成物全体に含有される（メタ）アクリル酸エステル及び（メタ）アクリルアミドの総量のことを意味し、例えば、本発明の歯科用重合性組成物が２剤型の形態をとる場合、各剤に含有される（メタ）アクリル酸エステルと（メタ）アクリルアミドの重量との合計を意味する。
【００４３】
（メタ）アクリル酸エステル系重合体（ａ）の量は、重合性単量体（ｂ）としての（メタ）アクリル酸エステル及び（メタ）アクリルアミドの総量１００重量部に対し、５〜５００重量部であることが好ましく、１０〜２５０重量部であることがより好ましい。
【００４４】
重合開始剤（ｃ）
本発明に用いられる重合開始剤（ｃ）は、一般工業界で使用されている重合開始剤から選択して使用でき、中でも歯科用途に用いられている重合開始剤が好ましく用いられる。特に、光重合開始剤（ｃ−１）及び化学重合開始剤（ｃ−２）を、単独で又は２種以上適宜組み合わせて使用できる。
【００４５】
光重合開始剤（ｃ−１）としては、（ビス）アシルホスフィンオキサイド類、チオキサントン類又はチオキサントン類の第４級アンモニウム塩、ケタール類、α−ジケトン類、クマリン類、アントラキノン類、ベンゾインアルキルエーテル化合物類、α−アミノケトン系化合物などが挙げられる。
【００４６】
これらの光重合開始剤（ｃ−１）の中でも、（ビス）アシルホスフィンオキサイド類及びその塩と、α−ジケトン類とからなる群から選択される少なくとも１種を用いることが好ましい。これにより、可視光域及び近紫外領域での光硬化性に優れ、ハロゲンランプ、発光ダイオード（ＬＥＤ）、及びキセノンランプのいずれの光源を用いても十分な光硬化性を示す歯科用重合性組成物が得られる。
【００４７】
上記光重合開始剤（ｃ−１）として用いられる（ビス）アシルホスフィンオキサイド類のうち、アシルホスフィンオキサイド類としては、例えば、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，４，６−トリメチルベンゾイルメトキシフェニルホスフィンオキサイド、２，４，６−トリメチルベンゾイルエトキシフェニルホスフィンオキサイド、２，３，５，６−テトラメチルベンゾイルジフェニルホスフィンオキサイド、ベンゾイルジ−（２，６−ジメチルフェニル）ホスホネート、２，４，６−トリメチルベンゾイルジフェニルホスフィンオキサイドナトリウム塩、２，４，６−トリメチルベンゾイルジフェニルホスフィンオキサイドカリウム塩、及び２，４，６−トリメチルベンゾイルジフェニルホスフィンオキサイドのアンモニウム塩が挙げられる。ビスアシルホスフィンオキサイド類としては、例えば、ビス（２，６−ジクロロベンゾイル）フェニルホスフィンオキサイド、ビス（２，６−ジクロロベンゾイル）−２，５−ジメチルフェニルホスフィンオキサイド、ビス（２，６−ジクロロベンゾイル）−４−プロピルフェニルホスフィンオキサイド、ビス（２，６−ジクロロベンゾイル）−１−ナフチルホスフィンオキサイド、ビス（２，６−ジメトキシベンゾイル）フェニルホスフィンオキサイド、ビス（２，６−ジメトキシベンゾイル）−２，４，４−トリメチルペンチルホスフィンオキサイド、ビス（２，６−ジメトキシベンゾイル）−２，５−ジメチルフェニルホスフィンオキサイド、ビス（２，４，６−トリメチルベンゾイル）フェニルホスフィンオキサイド、及びビス（２，５，６−トリメチルベンゾイル）−２，４，４−トリメチルペンチルホスフィンオキサイドを挙げることができる。さらに、特開２０００−１５９６２１号公報に記載されている化合物を挙げることができる。
【００４８】
これらの（ビス）アシルホスフィンオキサイド類の中でも、２，４，６−トリメチルベンゾイルジフェニルホスフィンオキサイド、２，４，６−トリメチルベンゾイルメトキシフェニルホスフィンオキサイド、ビス（２，４，６−トリメチルベンゾイル）フェニルホスフィンオキサイド、及び２，４，６−トリメチルベンゾイルジフェニルホスフィンオキサイドナトリウム塩を光重合開始剤（ｃ−１）として用いることが特に好ましい。
【００４９】
上記光重合開始剤（ｃ−１）として用いられるα−ジケトン類としては、例えば、ジアセチル、ジベンジル、カンファーキノン、２，３−ペンタジオン、２，３−オクタジオン、９，１０−フェナンスレンキノン、４，４’−オキシベンジル、及びアセナフテンキノンが挙げられる。この中でも、可視光域に極大吸収波長を有している観点から、カンファーキノンが特に好ましい。
【００５０】
重合開始剤（ｃ）のうち、化学重合開始剤（ｃ−２）としては、有機過酸化物が好ましく用いられる。化学重合開始剤（ｃ−２）として使用される有機過酸化物は特に限定されず、公知のものを使用することができる。代表的な有機過酸化物としては、ケトンパーオキサイド、ハイドロパーオキサイド、ジアシルパーオキサイド、ジアルキルパーオキサイド、パーオキシケタール、パーオキシエステル、及びパーオキシジカーボネートが挙げられる。
【００５１】
上記化学重合開始剤（ｃ−２）として用いられるケトンパーオキサイドとしては、メチルエチルケトンパーオキサイド、メチルイソブチルケトンパーオキサイド、メチルシクロヘキサノンパーオキサイド、及びシクロヘキサノンパーオキサイドが挙げられる。
【００５２】
上記化学重合開始剤（ｃ−２）として用いられるハイドロパーオキサイドとしては、２，５−ジメチルヘキサン−２，５−ジハイドロパーオキサイド、ジイソプロピルベンゼンハイドロパーオキサイド、クメンハイドロパーオキサイド、ｔ−ブチルハイドロパーオキサイド、及び１，１，３，３−テトラメチルブチルハイドロパーオキサイドが挙げられる。
【００５３】
上記化学重合開始剤（ｃ−２）として用いられるジアシルパーオキサイドとしては、アセチルパーオキサイド、イソブチリルパーオキサイド、ベンゾイルパーオキサイド、デカノイルパーオキサイド、３，５，５−トリメチルヘキサノイルパーオキサイド、２，４−ジクロロベンゾイルパーオキサイド、及びラウロイルパーオキサイドが挙げられる。
【００５４】
上記化学重合開始剤（ｃ−２）として用いられるジアルキルパーオキサイドとしては、ジ−ｔ−ブチルパーオキサイド、ジクミルパーオキサイド、ｔ−ブチルクミルパーオキサイド、２，５−ジメチル−２，５−ジ（ｔ−ブチルパーオキシ）ヘキサン、１，３−ビス（ｔ−ブチルパーオキシイソプロピル）ベンゼン、及び２，５−ジメチル−２，５−ジ（ｔ−ブチルパーオキシ）−３−ヘキシンが挙げられる。
【００５５】
上記化学重合開始剤（ｃ−２）として用いられるパーオキシケタールとしては、１，１−ビス（ｔ−ブチルパーオキシ）−３，３，５−トリメチルシクロヘキサン、１，１−ビス（ｔ−ブチルパーオキシ）シクロヘキサン、２，２−ビス（ｔ−ブチルパーオキシ）ブタン、２，２−ビス（ｔ−ブチルパーオキシ）オクタン、及び４，４−ビス（ｔ−ブチルパーオキシ）バレリックアシッド−ｎ−ブチルエステルが挙げられる。
【００５６】
上記化学重合開始剤（ｃ−２）として用いられるパーオキシエステルとしては、α−クミルパーオキシネオデカノエート、ｔ−ブチルパーオキシネオデカノエート、ｔ−ブチルパーオキシピバレート、２，２，４−トリメチルペンチルパーオキシ−２−エチルヘキサノエート、ｔ−アミルパーオキシ−２−エチルヘキサノエート、ｔ−ブチルパーオキシ−２−エチルヘキサノエート、ジ−ｔ−ブチルパーオキシイソフタレート、ジ−ｔ−ブチルパーオキシヘキサヒドロテレフタラート、ｔ−ブチルパーオキシ−３，３，５−トリメチルヘキサノエート、ｔ−ブチルパーオキシアセテート、ｔ−ブチルパーオキシベンゾエート、及びｔ−ブチルパーオキシバレリックアシッドが挙げられる。
【００５７】
上記化学重合開始剤（ｃ−２）として用いられるパーオキシジカーボネートとしては、ジ−３−メトキシパーオキシジカーボネート、ジ−２−エチルヘキシルパーオキシジカーボネート、ビス（４−ｔ−ブチルシクロヘキシル）パーオキシジカーボネート、ジイソプロピルパーオキシジカーボネート、ジ−ｎ−プロピルパーオキシジカーボネート、ジ−２−エトキシエチルパーオキシジカーボネート、及びジアリルパーオキシジカーボネートが挙げられる。
【００５８】
これらの有機過酸化物の中でも、安全性と、保存安定性と、（メタ）アクリル酸エステル系重合体（ａ）の存在下におけるラジカル生成能力との総合的なバランスから、ハイドロパーオキサイドが化学重合開始剤（ｃ−２）として好ましく用いられる。その中でもクメンハイドロパーオキサイド、ｔ−ブチルハイドロパーオキサイド、及び１，１，３，３−テトラメチルブチルハイドロパーオキサイドが化学重合開始剤（ｃ−２）として特に好ましく用いられる。
【００５９】
本発明の歯科用重合性組成物における重合開始剤（ｃ）の配合量は特に限定されないが、得られる歯科用重合性組成物の硬化性等の観点から、重合性単量体（ｂ）としての（メタ）アクリル酸エステル及び（メタ）アクリルアミドの総量１００重量部に対し、重合開始剤（ｃ）が０．００１〜３０重量部含有されることが好ましい。重合開始剤（ｃ）の配合量が０．００１重量部未満の場合、重合が十分に進行せず、べとつきを招くおそれがある。重合開始剤（ｃ）の配合量は、０．０５重量部以上がより好ましく、０．１重量部以上がさらに好ましい。一方、重合開始剤（ｃ）の配合量が３０重量部を超える場合、重合開始剤自体の重合性能が低い場合には、歯科用重合性組成物からの析出を招くおそれがある。重合開始剤（ｃ）の配合量は、２０重量部以下がより好ましく、１５重量部以下がさらに好ましく、１０重量部以下がとりわけ好ましい。
【００６０】
本発明の歯科用重合性組成物は、上記の（メタ）アクリル酸エステル系重合体（ａ）、重合性単量体（ｂ）、及び重合開始剤（ｃ）を含有していれば特に限定はなく、例えば、これ以外の成分を含んでいてもよい。本発明の歯科用重合性組成物は、公知の方法に準じて製造できる。
【００６１】
重合促進剤（ｄ）
本発明の歯科用重合性組成物は、重合促進剤（ｄ）を含むことが好ましい。重合促進剤（ｄ）としては、例えば、アミン類、スルフィン酸及びその塩、亜硫酸塩、亜硫酸水素塩、アルデヒド類、チオ尿素化合物、有機リン化合物、ボレート化合物、バルビツール酸誘導体、トリアジン化合物、バナジウム化合物、銅化合物、スズ化合物、及びハロゲン化合物チオール化合物を挙げることができる。
【００６２】
重合促進剤（ｄ）として用いられるアミン類は、脂肪族アミンと芳香族アミンとに分けられる。脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミンが挙げられる。
【００６３】
また、芳香族アミンとしては、例えば、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノン、及び４−ジメチルアミノ安息香酸ブチルが挙げられる。これらの中でも、歯科用重合性組成物に優れた硬化性を付与する観点から、４−Ｎ，Ｎ−ジメチルアミノ安息香酸エチルエステル、Ｎ，Ｎ−ジメチルアミノ安息香酸ｎ−ブトキシエチルエステル、及び４−Ｎ，Ｎ−ジメチルアミノベンゾフェノンからなる群から選択される少なくとも１つが好ましく用いられる。
【００６４】
重合促進剤（ｄ）として用いられるスルフィン酸及びその塩としては、例えば、ｐ−トルエンスルフィン酸、ｐ−トルエンスルフィン酸ナトリウム、ｐ−トルエンスルフィン酸カリウム、ｐ−トルエンスルフィン酸リチウム、ｐ−トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸リチウム、２，４，６−トリメチルベンゼンスルフィン酸カルシウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸リチウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸リチウム、２，４，６−トリイソプロピルベンゼンスルフィン酸カルシウムが挙げられる。
【００６５】
重合促進剤（ｄ）として用いられる亜硫酸塩及び亜硫酸水素塩としては、例えば、亜硫酸ナトリウム、亜硫酸カリウム、亜硫酸カルシウム、亜硫酸アンモニウム、亜硫酸水素ナトリウム、亜硫酸水素カリウムが挙げられる。
【００６６】
重合促進剤（ｄ）として用いられるアルデヒド類としては、例えば、テレフタルアルデヒド及びベンズアルデヒド誘導体が挙げられる。ベンズアルデヒド誘導体としては、例えば、ジメチルアミノベンズアルデヒド、ｐ−メチルオキシベンズアルデヒド、ｐ−エチルオキシベンズアルデヒド、ｐ−ｎ−オクチルオキシベンズアルデヒドが挙げられる。
【００６７】
重合促進剤（ｄ）として用いられるチオ尿素化合物としては、例えば、１−（２−ピリジル）−２−チオ尿素、チオ尿素、メチルチオ尿素、エチルチオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジシクロヘキシルチオ尿素、トリメチルチオ尿素、トリエチルチオ尿素、トリ−ｎ−プロピルチオ尿素、トリシクロヘキシルチオ尿素、テトラメチルチオ尿素、テトラエチルチオ尿素、テトラ−ｎ−プロピルチオ尿素、テトラシクロヘキシルチオ尿素、３，３−ジメチルエチレンチオ尿素、及び４，４−ジメチル−２−イミダゾリンチオンが挙げられる。これらの中でも、（メタ）アクリル酸エステル系重合体（ａ）の存在下における歯科用重合性組成物の硬化性の観点から、１−（２−ピリジル）−２−チオ尿素又は４，４−ジメチル−２−イミダゾリンチオンが重合促進剤（ｄ）として好ましく用いられる。
【００６８】
重合促進剤（ｄ）として用いられる有機リン化合物としては、例えば、トリフェニルホスフィン、２−メチルトリフェニルホスフィン、４−メチルトリフェニルホスフィン、２−メトキシトリフェニルホスフィン、４−メトキシトリフェニルホスフィン、トリｎ−ブチルホスフィン、トリイソブチルホスフィン、及びトリｔ−ブチルホスフィンが挙げられる。
【００６９】
重合促進剤（ｄ）として用いられるバナジウム化合物としては、ＩＶ価及び／又はＶ価のバナジウム化合物が好ましい。ＩＶ価及び／又はＶ価のバナジウム化合物としては、例えば、四酸化二バナジウム（ＩＶ）、バナジルアセチルアセトナート（ＩＶ）、シュウ酸バナジル（ＩＶ）、硫酸バナジル（ＩＶ）、オキソビス（１−フェニル−１，３−ブタンジオネート）バナジウム（ＩＶ）、ビス（マルトラート）オキソバナジウム（ＩＶ）、五酸化バナジウム（Ｖ）、メタバナジン酸ナトリウム（Ｖ）、及びメタバナジン酸アンモン（Ｖ）が挙げられる。これらの中でも、（メタ）アクリル酸エステル系重合体（ａ）の存在下における歯科用重合性組成物の硬化性の観点から、バナジルアセチルアセトナート（ＩＶ）が重合促進剤（ｄ）として好ましく用いられる。
【００７０】
重合促進剤（ｄ）として用いられる銅化合物としては、例えば、アセチルアセトン銅、酢酸第２銅、オレイン酸銅、塩化第２銅、及び臭化第２銅が挙げられる。これらの中でも、（メタ）アクリル酸エステル系重合体（ａ）の存在下における歯科用重合性組成物の硬化性の観点から、アセチルアセトン銅又は酢酸第２銅が重合促進剤（ｄ）として好ましく用いられる。
【００７１】
重合促進剤（ｄ）として用いられるスズ化合物としては、例えば、ジ−ｎ−ブチル錫ジマレート、ジ−ｎ−オクチル錫ジマレート、ジ−ｎ−オクチル錫ジラウレート、及びジ−ｎ−ブチル錫ジラウレートが挙げられる。中でも、ジ−ｎ−オクチル錫ジラウレート又はジ−ｎ−ブチル錫ジラウレートが重合促進剤（ｄ）として好ましく用いられる。
【００７２】
重合促進剤（ｄ）として用いられるコバルト化合物としては、例えば、アセチルアセトンコバルト、酢酸コバルト、オレイン酸コバルト、塩化コバルト、及び臭化コバルトが挙げられる。
【００７３】
これらの重合促進剤（ｄ）の中でも、チオ尿素化合物、バナジウム化合物、及び銅化合物が特に好ましく用いられ、さらにこれらの中でも１−（２−ピリジル）−２−チオ尿素、４，４−ジメチル−２−イミダゾリンチオン、バナジルアセチルアセトナート（ＩＶ）、アセチルアセトン銅、及び酢酸第２銅が重合促進剤（ｄ）として最も好ましく用いられる。
【００７４】
重合促進剤（ｄ）の歯科用重合性組成物における配合量は特に限定されないが、得られる歯科用重合性組成物の硬化性等の観点から、重合性単量体（ｂ）としての（メタ）アクリル酸エステル及び（メタ）アクリルアミドの総量１００重量部に対して、重合促進剤（ｄ）が０．００１〜３０重量部含有されていることが好ましい。重合促進剤（ｄ）の配合量が０．００１重量部未満の場合、重合が十分に進行せず、べとつきを招くおそれがある。重合促進剤（ｄ）の配合量は、０．０５重量部以上が好ましく、０．１重量部以上がさらに好ましい。一方、重合促進剤（ｄ）の配合量が３０重量部を超える場合、重合開始剤自体の重合性能が低い場合には、歯科用重合性組成物からの重合開始剤の析出を招くおそれがある。重合促進剤（ｄ）の配合量は、２０重量部以下が好ましく、１０重量部以下がより好ましい。
【００７５】
また、本発明においては、化学重合開始剤（ｃ−２）と重合促進剤（ｄ）とを組み合わせてレドックス重合開始剤としてもよい。このとき、保存安定性の観点から、化学重合開始剤（ｃ−２）及び重合促進剤（ｄ）は、それぞれ、別の容器に保存される。この場合、歯科用重合性組成物は、化学重合開始剤（ｃ−２）を含有する第１剤と重合促進剤（ｄ）を含有する第２剤とを少なくとも含んで提供される。歯科用重合性組成物は、その第１剤とその第２剤とからなる２剤型の形態で用いられるキットとして提供されることが好ましい。この場合、歯科用重合性組成物は、第１剤及び第２剤のいずれもがペースト状である、２ペースト型の形態で用いられるキットとして提供されることがより好ましい。歯科用重合性組成物が２ペースト型の形態のキットとして提供される場合、それぞれのペーストはペースト同士が隔離された状態で保存され、使用直前にその２つのペーストが混練されて化学重合が進行する。歯科用重合性組成物に光重合開始剤がさらに含有されている場合には、化学重合に加えて光重合を進行させて、歯科用重合性組成物を硬化させることが好ましい。
【００７６】
フィラー（ｅ）
本発明の歯科用重合性組成物には、ペースト性状を調整するために、又は、歯科用重合性組成物の硬化物の機械的強度を高めるために、フィラー（ｅ）がさらに配合されていてもよい。フィラー（ｅ）として、例えば、有機フィラー、無機フィラー、及び有機−無機複合フィラー等が挙げられる。
【００７７】
有機フィラーの材料としては、例えば、ポリメタクリル酸メチル、ポリメタクリル酸エチル、メタクリル酸メチル−メタクリル酸エチル共重合体、架橋型ポリメタクリル酸メチル、架橋型ポリメタクリル酸エチル、ポリエステル、ポリアミド、ポリカーボネート、ポリフェニレンエーテル、ポリオキシメチレン、ポリ塩化ビニル、ポリスチレン、ポリエチレン、ポリプロピレン、クロロプレンゴム、ニトリルゴム、エチレン−酢酸ビニル共重合体、スチレン−ブタジエン共重合体、アクリロニトリル−スチレン共重合体、及びアクリロニトリル−スチレン−ブタジエン共重合体が挙げられ、これらは単独で又は２種以上の混合物として用いることができる。有機フィラーの形状は特に限定されず、フィラーの粒子径を適宜選択して使用できる。
【００７８】
無機フィラーの材料としては、例えば、石英、シリカ、アルミナ、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、及びストロンチウムカルシウムフルオロアルミノシリケートガラスが挙げられる。これらもまた、単独で又は２種以上を混合して用いることができる。無機フィラーの形状は特に限定されず、不定形フィラー又は球状フィラーなどを適宜選択して使用できる。
【００７９】
上記の無機フィラーは、重合性単量体（ｂ）との混和性を調整するため、必要に応じてシランカップリング剤等の公知の表面処理剤で予め表面処理してから用いてもよい。かかる表面処理剤としては、例えば、ビニルトリメトキシシラン、ビニルトリエトキシシラン、ビニルトリクロロシラン、ビニルトリ（β−メトキシエトキシ）シラン、３−メタクリロイルオキシプロピルトリメトキシシラン、１１−メタクリロイルオキシウンデシルトリメトキシシラン、３−グリシドキシプロピルトリメトキシシラン、３−メルカプトプロピルトリメトキシシラン、及び３−アミノプロピルトリエトキシシランが挙げられる。
【００８０】
表面処理の方法としては、公知の方法を特に限定されずに用いることができ、例えば、無機フィラーを激しく攪拌しながら上記の表面処理剤をスプレー添加する方法、適当な溶媒へ無機フィラーと上記の表面処理剤とを分散又は溶解させた後、溶媒を除去する方法、又は水溶液中で上記の表面処理剤のアルコキシ基を酸触媒により加水分解してシラノール基へ変換し、該水溶液中で無機フィラー表面に付着させた後、水を除去する方法などがある。いずれの方法においても、通常５０℃〜１５０℃の範囲で加熱することにより、無機フィラー表面と上記の表面処理剤との反応を完結させ、表面処理を行うことができる。
【００８１】
有機−無機複合フィラーは、例えば、上記の無機フィラーにモノマーを予め添加し、ペースト状にした後に重合させ、粉砕することによって得ることができる。有機−無機複合フィラーとしては、例えば、ＴＭＰＴフィラー（トリメチロールプロパンメタクリレートとシリカフィラーとを混和、重合させた後に粉砕して得られるフィラー）を用いることができる。有機−無機複合フィラーの形状は特に限定されず、フィラーの粒子径は適宜選択できる。
【００８２】
フィラー（ｅ）の平均粒子径は、得られる歯科用重合性組成物の取り扱い性及びその硬化物の機械的強度などの観点から、０．００１〜１００μｍであることが好ましく、０．００１〜５０μｍであることがより好ましい。なお、本明細書において、フィラー（ｅ）の平均粒子径は、当業者に公知の任意の方法により測定でき、例えば、レーザー回折型粒度分布測定装置により測定できる。
【００８３】
フィラー（ｅ）の配合量は特に限定されないが、得られる歯科用重合性組成物の取り扱い性及びその硬化物の機械的強度の観点から、（メタ）アクリル酸エステル系重合体（ａ）と、重合性単量体（ｂ）としての（メタ）アクリル酸エステル及び／又は（メタ）アクリルアミドとの総量１００重量部に対して、５００重量部以下であることが好ましく、２５０重量部以下であることがより好ましく、１００重量部以下であることがさらに好ましい。フィラー（ｅ）の含有量が５００重量部以下であると歯科用重合性組成物の硬化物の柔軟性が良好に保たれる。
【００８４】
本発明の歯科用重合性組成物には、本発明の趣旨を損なわない範囲内で、柔軟性、流動性などの改質を目的として他の重合体、例えば、天然ゴム、合成ポリイソプレンゴム、液状ポリイソプレンゴム及びその水素添加物、ポリブタジエンゴム、液状ポリブタジエンゴム及びその水素添加物、スチレン−ブタジエンゴム、クロロプレンゴム、エチレン−プロピレンゴム、アクリルゴム、イソプレン−イソブチレンゴム、アクリロニトリル−ブタジエンゴム、又はスチレン系エラストマーを添加することができる。添加可能な他の重合体の具体例としては、ポリスチレン−ポリイソプレン−ポリスチレンブロック共重合体、ポリスチレン−ポリブタジエン−ポリスチレンブロック共重合体、ポリ（α−メチルスチレン）−ポリブタジエン−ポリ（α−メチルスチレン）ブロック共重合体、ポリ（ｐ−メチルスチレン）−ポリブタジエン−ポリ（ｐ−メチルスチレン）ブロック共重合体、又はこれらの水素添加物等が挙げられる。
【００８５】
本発明の歯科用重合性組成物は、必要に応じて、軟化剤を含有していてもよい。軟化剤としては、例えば、パラフィン系、ナフテン系、芳香族系のプロセスオイル等の石油系軟化剤、及び、パラフィン、落花生油、ロジン等の植物油系軟化剤が挙げられる。これらの軟化剤は単独で、あるいは２種以上を混合して用いることができる。軟化剤の含有量は、本発明の趣旨を損なわない限り特に制限はないが、通常、（メタ）アクリル酸エステル系重合体（ａ）と、重合性単量体（ｂ）としての（メタ）アクリル酸エステル及び／又は（メタ）アクリルアミドとの総量１００重量部に対して３００重量部以下であり、好ましくは１００重量部以下である。
【００８６】
また、本発明の歯科用重合性組成物には、性能を低下させない範囲内で、公知の添加剤を配合することができる。かかる添加剤としては、例えば、重合禁止剤、酸化防止剤、顔料、染料、紫外線吸収剤、有機溶媒、及び増粘剤が挙げられる。
【００８７】
重合禁止剤としては、例えば、ハイドロキノン、ハイドロキノンモノメチルエーテル、ジブチルハイドロキノン、ジブチルハイドロキノンモノメチルエーテル、ｔ−ブチルカテコール、２−ｔ−ブチル−４，６−ジメチルフェノール、２，６−ジ−ｔ−ブチルフェノール、及び３，５−ジ−ｔ−ブチル−４−ヒドロキシトルエンが挙げられる。重合禁止剤の含有量は、（メタ）アクリル酸エステル系重合体（ａ）と、重合性単量体（ｂ）としての（メタ）アクリル酸エステル及び／又は（メタ）アクリルアミドとの総量１００重量部に対して０．００１〜１．０重量部が好ましい。
【００８８】
本発明の歯科用重合性組成物は、硬化後の柔軟性と衝撃吸収性とに優れる。従って、本発明の歯科用重合性組成物は、このような利点が生かされる用途に適用でき、特に、義歯床裏装材及び歯科用粘膜調整材に最適であり、また、歯科用仮着セメント、根管充填材及び仮封材などの歯科用充填材にも好適である。
【００８９】
義歯床裏装材、歯科用粘膜調整材、歯科用仮着セメント、及び歯科用充填材の好適な構成の一例を示す。義歯床裏装材は、重合性単量体（ｂ）としての（メタ）アクリル酸エステル及び／又は（メタ）アクリルアミドの総量１００重量部に対し、（メタ）アクリル酸エステル系重合体（ａ）を５〜２５０重量部、重合開始剤（ｃ）を０．０５〜１５重量部、重合促進剤（ｄ）を０．０５〜２０重量部含み、かつ、（メタ）アクリル酸エステル系重合体（ａ）と、重合性単量体（ｂ）としての（メタ）アクリル酸エステル及び／又は（メタ）アクリルアミドとの総量１００重量部に対してフィラー（ｅ）を０〜３００重量部含むことが好ましい。また、義歯床裏装材は、重合性単量体（ｂ）としての（メタ）アクリル酸エステル及び／又は（メタ）アクリルアミド１００重量部に対し、（メタ）アクリル酸エステル重合体（ａ）を１０〜２５０重量部、重合開始剤（ｃ）を０．１〜１５重量部、重合促進剤（ｄ）を０．１〜１０重量部含み、かつ、（メタ）アクリル酸エステル系重合体（ａ）と、重合性単量体（ｂ）としての（メタ）アクリル酸エステル及び／又は（メタ）アクリルアミドとの総量１００重量部に対してフィラー（ｅ）を０〜１５０重量部含むことがより好ましい。
【実施例】
【００９０】
以下、実施例を挙げて本発明を詳細に説明する。なお、本発明はこれらの実施例に限定されるものではない。【００９１】
実施例の歯科用重合性組成物の（メタ）アクリル酸エステル系重合体（ａ）に用いるために、（メタ）アクリル酸エステル系重合体（ａ）−１、（メタ）アクリル酸エステル系重合体（ａ）−２、（メタ）アクリル酸エステル系重合体（ａ）−３、及び（メタ）アクリル酸エステル系重合体（ａ）−４を製造した。また、比較例の歯科用重合性組成物に用いるために、（メタ）アクリル酸エステル系ブロック共重合体１（クラレ社製、クラリティＬ２２５０、Ｍｗ：７８０００）及びスチレン系ブロック共重合体１（クラレ社製、ハイブラー５１２７、Ｍｗ：１２００００）を準備し、さらに（メタ）アクリル酸エステル系重合体１及び（メタ）アクリル酸エステル系重合体２を製造した。【００９２】
＜ＧＰＣ測定＞
製造した（メタ）アクリル酸エステル系重合体（ａ）−１、（メタ）アクリル酸エステル系重合体（ａ）−２、（メタ）アクリル酸エステル系重合体（ａ）−３、（メタ）アクリル酸エステル系重合体（ａ）−４、（メタ）アクリル酸エステル系重合体１、及び（メタ）アクリル酸エステル系重合体２の重量平均分子量（Ｍｗ）及び多分散度（Ｍｗ／Ｍｎ（数平均分子量））を、ゲルパーミエーションクロマトグラフィー（ＧＰＣ）のポリスチレン換算により求めた。ＧＰＣ測定装置としては、東ソー社製のＧＰＣ測定装置（ＨＬＣ−８０２０）を用いた。東ソー社製の「ＴＳＫｇｅｌ  ＧＭＨＸＬ」、「Ｇ４０００ＨＸＬ」、及び「Ｇ５０００ＨＸＬ」をこの順番で直列に連結して分離カラムとして用いた。溶離液としてのテトラヒドロフランを用い、流量１．０ｍｌ／分で分離カラムに供給した。検出方法は、（メタ）アクリル酸エステル系重合体（ａ）−４については、紫外線吸収率に基づいて検出を行い、（メタ）アクリル酸エステル系重合体（ａ）−４以外の上記の重合体については示差屈折率に基づいて検出を行った。【００９３】
＜Ｔｇ及び３７℃におけるｔａｎδの測定＞
製造した（メタ）アクリル酸エステル系重合体（ａ）−１、（メタ）アクリル酸エステル系重合体（ａ）−２、（メタ）アクリル酸エステル系重合体（ａ）−３、（メタ）アクリル酸エステル系重合体（ａ）−４、（メタ）アクリル酸エステル系重合体１、及び（メタ）アクリル酸エステル系重合体２について、それぞれ適切な温度範囲でレオメータ（ティー・エイ・インスツルメント・ジャパン社製、「ＡＲ２０００」）を用いて動的粘弾性測定を行い、各重合体のＴｇ及び３７℃におけるｔａｎδを求めた。この動的粘弾性測定において、せん断速度は、１００Ｈｚに設定した。ｔａｎδがピークをとる温度をガラス転移温度Ｔｇと決定した。【００９４】
＜融点測定＞
製造した（メタ）アクリル酸エステル系重合体（ａ）−１、（メタ）アクリル酸エステル系重合体（ａ）−２、（メタ）アクリル酸エステル系重合体（ａ）−３、（メタ）アクリル酸エステル系重合体（ａ）−４、（メタ）アクリル酸エステル系重合体１、及び（メタ）アクリル酸エステル系重合体２について、それぞれ適切な温度範囲で示差走査熱量計ＤＳＣ（ティー・エイ・インスツルメント・ジャパン社製、「Ｑ２０００」）を用いて融点測定を行った。昇温速度は１０℃／ｍｉｎに設定した。いずれの重合体においても吸熱ピークが観測されず、いずれの重合体も融点を有しないことが確認された。【００９５】
＜（メタ）アクリル酸エステル系重合体（ａ）−１＞
（メタ）アクリル酸エステル系重合体（ａ）−１を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン１．４ｍｌ、及びイソブチルビス（２，６−ジ−ｔ−ブチル−４−メチルフェノキシ）アルミニウム１１ｍｍｏｌを含有するトルエン溶液１８ｍｌを加え、さらに、ｓｅｃ−ブチルリチウム２．２ｍｍｏｌを含有する、シクロヘキサンとｎ−ヘキサンとの混合溶液１．７ｍｌを加えた。これにメタクリル酸ネオペンチル１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収し、（メタ）アクリル酸エステル系重合体（ａ）−１を得た。【００９６】
このようにして製造した（メタ）アクリル酸エステル系重合体（ａ）−１について、上記の方法でＭｗ、Ｍｗ／Ｍｎ、Ｔｇ、及び３７℃におけるｔａｎδを測定した。Ｍｗは７５，０００、Ｍｗ／Ｍｎは１．１５、Ｔｇは３６．２℃、３７℃におけるｔａｎδは０．７２であった。【００９７】
＜（メタ）アクリル酸エステル系重合体（ａ）−２＞
（メタ）アクリル酸エステル系重合体（ａ）−２を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン１．０ｍｌ、及びイソブチルビス（２，６−ジ−ｔ−ブチル−４−メチルフェノキシ）アルミニウム１１ｍｍｏｌを含有するトルエン溶液１２ｍｌを加え、さらに、ｓｅｃ−ブチルリチウム２．２ｍｍｏｌを含有する、シクロヘキサンとｎ−ヘキサンとの混合溶液１．３ｍｌを加えた。これにメタクリル酸メチル１２重量％／メタクリル酸ｎ−ブチル８８重量％の混合溶液１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収し、（メタ）アクリル酸エステル系重合体（ａ）−２を得た。【００９８】
このようにして製造した（メタ）アクリル酸エステル系重合体（ａ）−２について、上記の方法でＭｗ、Ｍｗ／Ｍｎ、Ｔｇ、及び３７℃におけるｔａｎδを測定した。Ｍｗは１２０，０００、Ｍｗ／Ｍｎは１．１８、Ｔｇは３７．５℃、３７℃におけるｔａｎδは０．５７であった。【００９９】
＜（メタ）アクリル酸エステル系重合体（ａ）−３＞
（メタ）アクリル酸エステル系重合体（ａ）−３を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン１．４ｍｌ、及びイソブチルビス（２，６−ジ−ｔ−ブチル−４−メチルフェノキシ）アルミニウム１１ｍｍｏｌを含有するトルエン溶液１０ｍｌを加え、さらに、ｓｅｃ−ブチルリチウム２．２ｍｍｏｌを含有する、シクロヘキサンとｎ−ヘキサンとの混合溶液１．０ｍｌを加えた。これにメタクリル酸イソブチル３３重量％／メタクリル酸ｎ−ブチル６７重量％の混合溶液１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収し、（メタ）アクリル酸エステル系重合体（ａ）−３を得た。【０１００】
このようにして製造した（メタ）アクリル酸エステル系重合体（ａ）−３について、上記の方法でＭｗ、Ｍｗ／Ｍｎ、Ｔｇ、及び３７℃におけるｔａｎδを測定した。Ｍｗは１８０，０００、Ｍｗ／Ｍｎは１．２、Ｔｇは３５．８℃、３７℃におけるｔａｎδは０．６８であった。【０１０１】
＜（メタ）アクリル酸エステル系重合体（ａ）−４＞
（メタ）アクリル酸エステル系重合体（ａ）−４を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン０．８ｍｌ、及びイソブチルビス（２，６−ジ−ｔ−ブチル−４−メチルフェノキシ）アルミニウム１１ｍｍｏｌを含有するトルエン溶液８ｍｌを加え、さらに、ｓｅｃ−ブチルリチウム２．２ｍｍｏｌを含有する、シクロヘキサンとｎ−ヘキサンとの混合溶液０．８ｍｌを加えた。これにメタクリル酸イソブチル７０重量％／メタクリル酸２−エチルヘキシル３０重量％の混合溶液１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収し、（メタ）アクリル酸エステル系重合体（ａ）−４を得た。【０１０２】
このようにして製造した（メタ）アクリル酸エステル系重合体（ａ）−４について、上記の方法でＭｗ、Ｍｗ／Ｍｎ、Ｔｇ、及び３７℃におけるｔａｎδを測定した。Ｍｗは２５０，０００、Ｍｗ／Ｍｎは１．２１、Ｔｇは３５．６℃、３７℃におけるｔａｎδは０．５９であった。【０１０３】
＜（メタ）アクリル酸エステル系重合体１＞
（メタ）アクリル酸エステル系重合体１を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン１．４ｍｌ、及びイソブチルビス（２，６−ジ−ｔ−ブチル−４−メチルフェノキシ）アルミニウム１１ｍｍｏｌを含有するトルエン溶液１８ｍｌを加え、さらに、ｓｅｃ−ブチルリチウム２．２ｍｍｏｌを含有する、シクロヘキサンとｎ−ヘキサンとの混合溶液１．７ｍｌを加えた。これにメタクリル酸メチル１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収して、（メタ）アクリル酸エステル系重合体１を得た。【０１０４】
このようにして製造した（メタ）アクリル酸エステル系重合体１について、上記の方法でＭｗ、Ｍｗ／Ｍｎ、Ｔｇ、及び３７℃におけるｔａｎδを測定した。Ｍｗは７４，０００、Ｍｗ／Ｍｎは１．１３、Ｔｇは１０３℃、３７℃におけるｔａｎδは０．０９であった。【０１０５】
＜（メタ）アクリル酸エステル系重合体２＞
（メタ）アクリル酸エステル系重合体２を以下のように製造した。１リットルの三口フラスコに三方コックを付け内部を脱気し、窒素で置換した後、室温にてトルエン３９０ｇ、Ｎ，Ｎ’，Ｎ’，Ｎ’’，Ｎ’’−ペンタメチルジエチレントリアミン１．４ｍｌ、及びイソブチルビス（２，６−ジ−ｔ−ブチル−４−メチルフェノキシ）アルミニウム１１ｍｍｏｌを含有するトルエン溶液１８ｍｌを加え、さらに、ｓｅｃ−ブチルリチウム２．２ｍｍｏｌを含有する、シクロヘキサンとｎ−ヘキサンとの混合溶液１．７ｍｌを加えた。これにメタクリル酸２−エチルヘキシル１５０ｍｌを加え、室温で１０時間撹拌した。この反応液にメタノール１ｇを添加して重合を停止した。この重合停止後の反応液を大量のメタノールと水の混合溶液（メタノール９０重量％）に注ぎ、析出した白色沈殿物を回収し、（メタ）アクリル酸エステル系重合体２を得た。【０１０６】
このようにして製造した（メタ）アクリル酸エステル系重合体２について、上記の方法でＭｗ、Ｍｗ／Ｍｎ、Ｔｇ、及び３７℃におけるｔａｎδを測定した。Ｍｗは７９，０００、Ｍｗ／Ｍｎは１．１６、Ｔｇは−１１℃、３７℃におけるｔａｎδは０．０７であった。【０１０７】
次に、実施例又は比較例に係る重合性組成物に用いた各成分を略号とともに以下に説明する。【０１０８】
[重合性単量体（ｂ）]
３Ｇ：トリエチレングリコールジメタクリレート
Ｄ−２．６Ｅ：２，２−ビス（４−メタクリロイルオキシポリエトキシフェニル）プロパン
ＵＤＭＡ：２，２，４−トリメチルヘキサメチレンビス（２−カルバモイルオキシエチル）ジメタクリレート
ＤＦＨＭ：１Ｈ，１Ｈ，７Ｈ−ドデカフルオロヘプチルメタクリレート
ＢＥＭ：ブトキシエチルメタクリレート【０１０９】
［光重合開始剤（ｃ−１）］
ＣＱ：カンファーキノン
ＢＡＰＯ：ビス（２，４，６−トリメチルベンゾイル）フェニルホスフィンオキサイド【０１１０】
［化学重合開始剤（ｃ−２）］
ＴＨＰ：１，１，３，３−テトラメチルハイドロパーオキサイド
ＣＨＰ：クメンハイドロパーオキサイド【０１１１】
［重合促進剤（ｄ）］
ＰＤＥ：Ｎ，Ｎ−ジメチルアミノ安息香酸エチルエステル
ＰＴＵ：１−（２−ピリジル）−２−チオ尿素
ＤＭＥＴＵ：４，４−ジメチル−２−イミダゾリンチオン
ＶＯＡＡ：バナジルアセチルアセトナート（ＩＶ）
ＣＵＡ：酢酸第２銅【０１１２】
［フィラー（ｅ）］
フィラー（ｅ）−１：コロイドシリカ粉（日本アエロジル社製「アエロジルＯＸ５０」）
フィラー（ｅ）−２：コロイドシリカ粉（日本アエロジル社製「アエロジル３８０」）【０１１３】
［重合禁止剤］
ＢＨＴ：３，５−ジ−ｔ−ブチル−４−ヒドロキシトルエン【０１１４】
表１に示す分量で各成分を常温（２０℃±１５℃、ＪＩＳ（日本工業規格） Ｚ ８７０３）下で混合して、実施例１〜７に係る歯科用重合性組成物としてのＡペースト及びＢペーストを調製した。また、各実施例についてＡペーストとＢペーストとを混練し、光照射器を用いてＡペーストとＢペーストとの混練物に光照射を行い、実施例１〜７に係る硬化物を得た。【０１１５】
表２に示す分量で各成分を常温下で混合して、比較例１〜４に係る歯科用重合性組成物としてのＡペースト及びＢペーストを調製した。比較例２において、スチレン系ブロック共重合体は、重合性単量体（ｂ）に溶解させることができなかった。比較例１、比較例３、及び比較例４についてＡペーストとＢペーストとを混練し、光照射器を用いてＡペーストとＢペーストとの混練物に光照射を行い、比較例１、比較例３、比較例４に係る硬化物を得た。【０１１６】
＜柔軟性試験＞
各実施例及び各比較例に係る硬化物について、直径１．５ｃｍ×厚さ０．２ｃｍの円盤状の試験片を作製した。その試験片を用いて、ＪＩＳ  Ｋ７２１５に基づいて、タイプＡデュロメータで３７℃における硬化物の硬度（Ａ硬度）を測定し、柔軟性の指標とした。結果を表１及び表２にそれぞれ示す。この測定において、３７℃におけるＡ硬度が５０以下である場合、その硬化物は柔軟性に優れるということができる。【０１１７】
＜衝撃吸収性（ｔａｎδ）＞
レオメータ（ティー・エイ・インスツルメント・ジャパン社製、商品名：ＡＲ２０００）に各実施例及び各比較例に係る硬化物を載せ、直径２０ｍｍのパラレルプレートを用い、０〜６０℃の範囲でせん断速度１００Ｈｚで一定方向に回転させて、ｔａｎδを測定した。結果を表１及び表２にそれぞれ示す。この測定において３７℃におけるｔａｎδの値が０．１０以上の硬化物は衝撃吸収性に優れるということできる。【０１１８】
＜形状保持性（圧縮永久歪み）＞
各実施例及び各比較例に係る硬化物について、直径１．５ｃｍ×厚さ０．５ｃｍの円盤状の試験片を作製した。その試験片を用いて、温度３７℃、圧縮変形量２５％の条件下に２４時間放置した後の圧縮永久歪みを測定した。圧縮永久歪みは以下の式で算出した。結果を表１及び表２にそれぞれ示す。なお、この測定において３７℃における圧縮永久歪みが３０％以下である場合、その硬化物は形状保持性に優れるということができる。
圧縮永久歪み[％]＝｛０．５−（試験後の厚さ）｝／０．１×１００【０１１９】
＜透明性試験＞
各実施例及び各比較例に係る歯科用重合性組成物（ペーストＡ及びペーストＢ）を混練してＳＵＳ製の金型（寸法２ｍｍ×２０ｍｍφ）に充填した後、金型に充填した歯科用重合性組成物の上下をスライドガラスで圧接した。次に、金型に充填した歯科用重合性組成物の両面を、歯科用可視光照射器（株式会社モリタ製、ペンキュア２０００）によって、片面６箇所で１０秒間ずつ光照射して歯科用重合性組成物を硬化させた。得られた硬化物について、分光測色計（日本電色工業社製、ＳＥ２０００、Ｄ６５光源）を用いて、透明性ΔＬを測定した。透明性ΔＬは以下の式で定義される。なお、高い審美性を確保するために、透明性（ΔＬ）が５０以上である必要がある。結果を表１及び表２にそれぞれ示す。
ΔＬ＝Ｌ*Ｗ−Ｌ*Ｂ
Ｌ*Ｗは、白背景で測定されるＬ*ａ*ｂ*表色系における明度指数Ｌ*を表し、Ｌ*Ｂは、黒背景で測定されるＬ*ａ*ｂ*表色系における明度指数Ｌ*を表す。【０１２０】
＜耐着色性試験＞
透明性試験で得られた硬化物について、分光測色計（日本電色工業社製、ＳＥ２０００、Ｄ６５光源）を用いて測色を行い、測定された色度を耐着色性試験前の色度とした。次に、１重量％のコーヒー顆粒を分散させたコーヒーに、その硬化物を３７℃で１日間浸漬した後再度測色を行った。このとき測定された色度を耐着色性試験後の色度とした。耐着色性試験前の色度からの耐着色試験後の色度の変化をΔＥとして評価した。ΔＥは以下の式で定義される。歯科用重合性組成物の硬化物の色調安定性を確保するために、ΔＥが３以下である必要がある。結果を表１及び表２にそれぞれ示す。
ΔＥ＝｛（Ｌ*１−Ｌ*２）2＋（ａ*１−ａ*２）2＋（ｂ*１−ｂ*２）2｝1/2
Ｌ*１、ａ*１、ｂ*１、Ｌ*２、ａ*２、ｂ*２は、分光測色計にて測定したＬ*ａ*ｂ*表色系での色度（Ｌ*、ａ*、ｂ*）を表す値であり、色度（Ｌ*１、ａ*１、ｂ*１）は、耐着色性試験後の色度を表し、色度（Ｌ*２、ａ*２、ｂ*２）は、耐着色性試験前の色度を表す。【０１２１】
表１及び表２に示す通り、実施例１〜７における歯科用重合性組成物の硬化物は、柔軟性、衝撃吸収性、形状保持性、透明性、及び耐着色性に優れていた。特に、実施例１〜７に係る歯科用重合性組成物の硬化物の柔軟性は、比較例１及び比較例３に係る歯科用重合性組成物の硬化物よりも優れていた。実施例１〜７に係る歯科用重合性組成物の硬化物の衝撃吸収性は、比較例１、比較例３及び比較例４に係る歯科用重合性組成物の硬化物の衝撃吸収性よりも優れていた。実施例１〜７に係る歯科用重合性組成物の硬化物の形状保持性は、比較例３及び比較例４に係る歯科用重合性組成物の硬化物の形状保持性よりも優れていた。実施例１〜７に係る歯科用重合性組成物の硬化物の耐着色性は、比較例４に係る歯科用重合性組成物の硬化物の耐着色性よりも優れていた。【０１２２】
【表１】
2015129180.tif 000002
【０１２３】
【表２】
2015129180.tif 000003
【産業上の利用可能性】
【０１２４】
本発明の歯科用重合性組成物は、硬化したときの柔軟性及び衝撃吸収性に優れるので、義歯床裏装材及び歯科用粘膜調整材に特に適している。また、歯科用仮着セメント、根管充填材又は仮封材などの歯科用充填材にも適している。
【手続補正書】
【提出日】平成28年8月10日(2016.8.10)
【手続補正１】
【補正対象書類名】明細書
【補正対象項目名】０１１０
【補正方法】変更
【補正の内容】
【０１１０】
［化学重合開始剤（ｃ−２）］
ＴＨＰ：１，１，３，３−テトラメチルブチルハイドロパーオキサイド
ＣＨＰ：クメンハイドロパーオキサイド
【国際調査報告】
2015129180.tif 000004
2015129180.tif 000005
2015129180.tif 000006
2015129180.tif 000007